(57)【特許請求の範囲】
【請求項１】
結晶性樹脂とアミノ酸金属塩とを含み、
該アミノ酸金属塩が芳香族基を有するアミノ酸の金属塩であり、かつ、
該アミノ酸金属塩の金属種が、コバルト、銅及び亜鉛からなる群から選択される少なくとも一種である、
結晶性樹脂組成物。
【請求項２】
前記アミノ酸金属塩がα−アミノ酸の金属塩である、請求項１に記載の結晶性樹脂組成物。
【請求項３】
前記アミノ酸金属塩がトリプトファン金属塩である、請求項１に記載の結晶性樹脂組成物。
【請求項４】
前記アミノ酸金属塩の金属種が亜鉛である、請求項１乃至請求項３のうち何れか一項に記載の結晶性樹脂組成物。
【請求項５】
前記結晶性樹脂がポリエステル樹脂である、請求項１乃至請求項４のうち何れか一項に記載の結晶性樹脂組成物。
【請求項６】
前記結晶性樹脂がポリ乳酸樹脂である、請求項５に記載の結晶性樹脂組成物。
【請求項７】
前記結晶性樹脂がポリオレフィン樹脂である、請求項１乃至請求項４のうち何れか一項に記載の結晶性樹脂組成物。
【請求項８】
前記結晶性樹脂がポリプロピレン樹脂である、請求項７に記載の結晶性樹脂組成物。
【請求項９】
アミノ酸金属塩からなり、
該アミノ酸金属塩が芳香族基を有するアミノ酸の金属塩であり、かつ、
該アミノ酸金属塩の金属種が、コバルト、銅及び亜鉛からなる群から選択される少なくとも一種である、
結晶性樹脂の結晶核剤。
【請求項１０】
前記アミノ酸金属塩がα−アミノ酸の金属塩である、請求項９に記載の結晶核剤。
【請求項１１】
前記アミノ酸金属塩がトリプトファン金属塩である、請求項９に記載の結晶核剤。
【請求項１２】
前記アミノ酸金属塩の金属種が亜鉛である、請求項９乃至請求項１１のうち何れか一項に記載の結晶核剤。
【発明の詳細な説明】
【技術分野】
【０００１】
本発明は結晶性樹脂組成物に関し、詳細には、アミノ酸金属塩を結晶核剤として用いた結晶性樹脂組成物に関する。また本発明は結晶性樹脂に用いる結晶核剤並びに前記アミノ酸金属塩の製造方法にも関する。
【背景技術】
【０００２】
結晶性樹脂、中でも生分解性ポリエステル樹脂であるポリ乳酸樹脂は、容器、フィルム等の包装材料、衣料、フロアマット、自動車用内装材等の繊維材料、電気、電子製品の筐体や部品等の成形材料用として期待されている。またポリオレフィン樹脂は、生活資材、自動車内外装部品等の各種工業部品等に幅広く使用されており、特に、バンパー、インストルメントパネル、ドアトリム、ピラー等の自動車内外装部品としてその使用範囲を拡大してきている。
こうしたポリ乳酸樹脂やポリオレフィン樹脂をはじめとする結晶性樹脂の成形加工性や耐熱性を改善するにあたり、該樹脂の結晶化速度及び結晶化度を高める試みがなされており、その方法の一つとして、例えば結晶核剤を添加する方法が知られている。結晶核剤とは、結晶性高分子の一次結晶核となり結晶成長を促進し、その結果、結晶サイズを微細化すると共に、結晶化速度を高める働きをする。【０００３】
ポリ乳酸樹脂の結晶核剤としては、特定粒径以下のタルク及び／又は窒化ホウ素からなる無機粒子、特定式で示されるアミド化合物、特定式で示されるソルビトール誘導体、リン酸エステル金属塩及び塩基性無機アルミニウム化合物、ホスホン酸金属塩等が開示されている。また特許文献１では、特定のアミノ酸がポリ乳酸樹脂の核剤として有効であるとされている。【０００４】
さらにポリオレフィン用の結晶核剤としては、例えば、安息香酸ナトリウム、４−ｔｅｒｔ−ブチル安息香酸アルミニウム塩、アジピン酸ナトリウム、ビシクロ［２．２．１］ヘプタン−２，３−ジカルボン酸ナトリウムなどのカルボン酸金属塩；ナトリウムビス（４−ｔｅｒｔ−ブチルフェニル）ホスフェート、ナトリウム２，２’−メチレンビス（４，６−ジ−ｔｅｒｔ−ブチルフェニル）ホスフェートなどのリン酸エステル金属塩；ジベンジリデンソルビトール、ビス（メチルベンジリデン）ソルビトール、ビス（ジメチルベンジリデン）ソルビトールなどの多価アルコール化合物；芳香族ホスホン酸や芳香族亜ホスホン酸など及びその金属塩等が提案されている。
【先行技術文献】
【特許文献】
【０００５】
【特許文献１】特開２００６−２８２９４０号公報
【発明の概要】
【発明が解決しようとする課題】
【０００６】
上述したように結晶核剤を用いた方法は、結晶化速度を速め成形品の結晶化度を高めることが可能であるが、近年より高い成形加工性や耐熱性を実現するために、さらに有効な結晶核剤の開発が望まれている。
特に、生分解性、生物由来といったポリ乳酸樹脂の特徴をより生かすためにも、さらに自然環境保護の見地からも、結晶核剤は天然由来の材料であることが望まれている。
しかしながら、これまでに天然由来の材料からなる結晶核剤の提案は殆どなされておらず、また前述の引用文献１に記載の発明ではアミノ酸に由来するカルボキシル基がポリエステル樹脂の加水分解を引き起こす虞があった。【０００７】
従って本発明は、ポリ乳酸樹脂やポリオレフィン樹脂をはじめとする結晶性樹脂の成形加工性や耐熱性を改善するために、結晶性樹脂の結晶化を促進するのに好適であり、かつ天然物由来である結晶核剤、及び当該結晶核剤を添加した結晶性樹脂組成物を提供することを目的とする。また本発明は、前記結晶核剤に用いるアミノ酸の金属塩の好適な製造方法を提供することも目的とする。
【課題を解決するための手段】
【０００８】
本発明者らは上記の課題を解決する為に鋭意検討を進めた結果、結晶核剤としてアミノ酸の金属塩を採用することにより、結晶化速度に優れるだけでなく、環境負荷の低い結晶核剤並びに該核剤を含有する結晶性樹脂組成物を得ることができることを見出し、本発明を完成させた。
また本発明者らは、前記アミノ酸の金属塩を製造するにあたり、アミノ酸とそのカルボキシル基当量を超える量の金属塩、金属酸化物又は金属水酸化物とを反応させることにより、得られる金属塩が結晶核剤として活性をより高め得ることを見出した。【０００９】
すなわち、本発明は、第１観点として、結晶性樹脂とアミノ酸金属塩とを含む、結晶性樹脂組成物に関する。
第２観点として、前記アミノ酸金属塩が芳香族基を有するアミノ酸の金属塩である、第１観点に記載の結晶性樹脂組成物に関する。
第３観点として、前記アミノ酸金属塩がα−アミノ酸の金属塩である、第１観点又は第２観点に記載の結晶性樹脂組成物に関する。
第４観点として、前記アミノ酸金属塩がトリプトファン金属塩である、第２観点に記載の結晶性樹脂組成物に関する。
第５観点として、前記アミノ酸金属塩の金属種が、リチウム、ナトリウム、カリウム、マグネシウム、カルシウム、バリウム、アルミニウム、マンガン、鉄、コバルト、銅、ニッケル、亜鉛、銀及びスズからなる群から選択される少なくとも一種である、第１観点乃至第４観点のうち何れか一項に記載の結晶性樹脂組成物に関する。
第６観点として、前記アミノ酸金属塩の金属種が亜鉛である、第５観点に記載の結晶性樹脂組成物に関する。
第７観点として、前記結晶性樹脂がポリエステル樹脂である、第１観点乃至第６観点のうち何れか一項に記載の結晶性樹脂組成物に関する。
第８観点として、前記結晶性樹脂がポリ乳酸樹脂である、第７観点に記載の結晶性樹脂組成物に関する。
第９観点として、前記結晶性樹脂がポリオレフィン樹脂である、第１観点乃至第６観点のうち何れか一項に記載の結晶性樹脂組成物に関する。
第１０観点として、前記結晶性樹脂がポリプロピレン樹脂である、第９観点に記載の結晶性樹脂組成物に関する。
第１１観点として、アミノ酸金属塩からなる結晶性樹脂の結晶核剤に関する。
第１２観点として、前記アミノ酸金属塩が芳香族基を有するアミノ酸の金属塩である、第１１観点に記載の結晶核剤に関する。
第１３観点として、前記アミノ酸金属塩がα−アミノ酸の金属塩である、第１１観点又は第１２観点に記載の結晶核剤に関する。
第１４観点として、前記アミノ酸金属塩がトリプトファン金属塩である、第１２観点に記載の結晶核剤に関する。
第１５観点として、前記アミノ酸金属塩の金属種が、リチウム、ナトリウム、カリウム、マグネシウム、カルシウム、バリウム、アルミニウム、マンガン、鉄、コバルト、銅、ニッケル、亜鉛、銀及びスズからなる群から選択される少なくとも一種である、第１１観点乃至第１４観点のうち何れか一項に記載の結晶核剤に関する。
第１６観点として、前記アミノ酸金属塩の金属種が亜鉛である、第１５観点に記載の結晶核剤に関する。
第１７観点として、アミノ酸（ａ）と、該アミノ酸のカルボキシル基当量を超える量の金属塩、金属酸化物又は金属水酸化物（ｂ）とを反応させることを特徴とする、アミノ酸金属塩の製造方法に関する。
第１８観点として、前記金属塩、金属酸化物又は金属水酸化物（ｂ）に対し難溶性である溶媒中で前記アミノ酸（ａ）と前記金属塩、金属酸化物又は金属水酸化物（ｂ）とを反応させることを特徴とする、第１７観点に記載の製造方法に関する。
第１９観点として、反応原料の前記金属塩、金属酸化物又は金属水酸化物（ｂ）とアミノ酸（ａ）をモル当量比で１００：０．０１乃至１００：９０にて反応させることを特徴とする、第１７観点又は第１８観点に記載の製造方法に関する。
第２０観点として、前記金属塩、金属酸化物又は金属水酸化物（ｂ）の金属種が亜鉛である、第１７観点乃至第１９観点のうち何れか一項に記載の製造方法に関する。
第２１観点として、前記金属塩、金属酸化物又は金属水酸化物（ｂ）が酸化亜鉛である、第２０観点に記載の製造方法に関する。
第２２観点として、第１７観点乃至第２１観点のうち何れか一項に記載の製造方法により生成された、アミノ酸金属塩及び余剰金属塩、余剰金属酸化物又は余剰金属水酸化物を含む、アミノ酸金属塩組成物に関する。
【発明の効果】
【００１０】
本発明によれば、結晶性樹脂に結晶核剤としてアミノ酸金属塩を添加することにより、結晶性樹脂の結晶化速度並びに結晶化度を高めることができるだけでなく、耐熱性、成形加工性に優れた結晶性樹脂組成物を提供することができる。
また、アミノ酸はタンパク質の構成単位であり生分解性を有している。すなわち、本発明に用いられるアミノ酸金属塩は生分解性の結晶核剤であり、ポリ乳酸樹脂等の生分解性樹脂に添加した本発明の結晶性樹脂組成物は、樹脂のみならず核剤までもが生分解性となり、環境負荷の低い樹脂組成物となる。【００１１】
さらに、本発明の結晶核剤は、ポリエステル樹脂を加工する際に加水分解の原因となり得るフリーのカルボキシル基が金属塩となっているため、加水分解の問題が解消されるだけでなく、結晶核剤としての性能も向上している。【００１２】
また本発明によれば、アミノ酸と、該アミノ酸のカルボキシル基当量を超える量の金属塩、金属酸化物又は金属水酸化物（以下、金属化合物とも称する）とを反応させることにより、特に、前記金属化合物に対し難溶性である溶媒中で上記反応をなすことによってアミノ酸金属塩を製造することにより、結晶核剤として格段に優れた活性を有するアミノ酸金属塩を得ることができる。
特に本発明の製造方法によれば、使用するアミノ酸のカルボキシル基当量のほぼ当量モルの金属化合物とを反応させる従来の製造法によって得られるアミノ酸金属塩と同等あるいはそれ以上の結晶核剤としての活性を得ることができる。
そして本発明の製造方法によって生成されたアミノ酸金属塩は、該アミノ酸金属塩をポリ乳酸樹脂等のポリエステル樹脂や結晶性のポリオレフィン樹脂等の結晶性樹脂の製造時に結晶核剤として用いると、これら樹脂の結晶化促進効果のさらなる向上が期待でき、ひいては、耐熱性、成形加工性に優れた結晶性樹脂組成物を提供することができる。
【発明を実施するための形態】
【００１３】
本発明の結晶性樹脂組成物は、結晶性樹脂と結晶核剤としてアミノ酸金属塩を含有する点を特徴とする。また、該アミノ酸金属塩からなる結晶核剤も本発明の対象である。
さらに本発明は、前記アミノ酸金属塩の製造方法をも対象とする。
以下、本発明についてさらに詳しく説明する。
【００１４】
＜アミノ酸金属塩：結晶核剤＞
本発明において使用されるアミノ酸金属塩のアミノ酸としては、公知のものを使用できる。アミノ酸には種々の光学異性体があり、カルボキシル基、アミノ基の結合位置によっても分類される。単にアミノ酸と言った場合、一般的にはＬ体のα−アミノ酸を指すが、本発明におけるアミノ酸はＤ体、Ｌ体、ＤＬ体（ラセミ体）の何れを用いても良く、また、β−アミノ酸、γ−アミノ酸、δ−アミノ酸等、α−アミノ酸以外の各種アミノ酸を用いてもよい。
【００１５】
代表的なアミノ酸としては、アラニン、アスパラギン、アスパラギン酸、アルギニン、イソロイシン、グリシン、グルタミン、グルタミン酸、システイン、スレオニン（トレオニン）、セリン、チロシン、トリプトファン、バリン、ヒスチジン、フェニルアラニン、プロリン、メチオニン、リジン、ロイシン等が挙げられる。また、これらの他にもアミノ酸の基本構造であるアミノ基とカルボキシル基を有する基本骨格に、種々の元素や官能基が導入されたものも用いることができる。
これらの中でも芳香族基が導入されたアミノ酸が好ましく、該芳香族基は複素環であってもよく、また芳香族基に種々の置換基が導入されていてもよい。具体的にはトリプトファン、フェニルアラニン等が挙げられる。
【００１６】
本発明に用いられるアミノ酸金属塩の金属種としては、原子価が１価、２価及び３価の金属を使用することが出来る。これらの金属塩は、２種以上の金属を混合して使用することもできる。金属の具体例としては、リチウム、ナトリウム、カリウム、マグネシウム、カルシウム、バリウム、アルミニウム、マンガン、鉄、コバルト、銅、ニッケル、亜鉛、銀、スズ等が挙げられる。中でもコバルト、銅、亜鉛が好ましく、亜鉛がより好ましい。
【００１７】
＜アミノ酸金属塩：製造方法＞
本発明に用いられるアミノ酸金属塩の製造方法は、通常、アミノ酸と金属化合物を適当な溶媒（媒体）中で混合反応させ、その後、用いた溶媒を濾過若しくは留去により除去し、乾燥することにより、アミノ酸金属塩を結晶性粉末として得ることができる。
特に好ましくは、アミノ酸（ａ）とその当量を超える量の金属化合物（金属塩、金属酸化物又は金属水酸化物）（ｂ）とを、反応させること、特に、前記金属化合物（ｂ）に対し難溶性である溶媒中で上記反応をなすことにより製造するものであり、本製造方法は本発明の対象である。
【００１８】
金属化合物としては上述の金属種の酸化物、水酸化物、並びに金属塩として上述の金属種の塩化物、炭酸塩、硫酸塩、硝酸塩、有機塩等が挙げられる。これらの化合物は、市販されている場合には市販品を使用することができる。
上述の金属種との組み合わせとして、金属化合物の具体例としては、酸化亜鉛、塩化亜鉛、塩化コバルト及び塩化銅が好ましく、特に酸化亜鉛が好ましい。
【００１９】
また上記混合反応で使用する溶媒（媒体）としては、特に限定されないが、反応効率の面から原料であるアミノ酸が可溶であり、また、最終的な生成物を回収することを考慮すると、原料となる金属化合物及びアミノ酸金属塩が難溶である溶媒が好ましい。
このような溶媒としては、例えば水；アセトン、メチルエチルケトン、メチルイソブチルケトンなどのケトン類；アセトニトリルなどのニトリル類；テトラヒドロフランなどのエーテル類；メタノール、エタノール、１−プロパノール、２−プロパノールなどのアルコール類；Ｎ，Ｎ−ジメチルホルムアミド、Ｎ，Ｎ−ジメチルアセトアミド、Ｎ−メチル−２−ピロリドンなどのアミド類；ジメチルスルホキシドなどのスルホキシド類等を挙げることができる。これら溶媒は、１種を単独で使用しても、２種以上を混合して使用してもよい。これらの中でも水、アルコール類が好ましく、取扱いの容易さや経済性を考慮すると水を使用することがより好ましい。
【００２０】
上記反応において、前記溶媒の総仕込み量は、前記アミノ酸（ａ）及び前記金属化合物（ｂ）の総仕込み質量に対し、０．００１乃至１，０００倍量であることが好ましい。溶媒の総仕込み量の下限としてより好ましくは、前記アミノ酸（ａ）及び前記金属化合物（ｂ）の総仕込み質量に対し０．００２倍量であり、特に好ましくは０．０１倍量である。また、溶媒の総仕込み量の上限としてより好ましくは、前記アミノ酸（ａ）及び前記金属化合物（ｂ）の総仕込み質量に対し２００倍量であり、特に好ましくは１００倍量であり、さらに好ましくは５０倍量である。
なお、溶媒（媒体）を使用せずに、前記アミノ酸（ａ）及び前記金属化合物（ｂ）を混合することも可能であるが、その場合、反応の進行が極端に遅くなり工業的に不利となる。一方、使用する溶媒量が多すぎる場合には容積効率が悪くなり、やはり工業的に不利となる。
【００２１】
アミノ酸金属塩を調製する際、アミノ酸と金属化合物の仕込みモル比は、一般には通常アミノ酸のカルボキシル基１モルに対してほぼ当量モルからおよそ２当量モル量の金属化合物（例えば原子価が２価の金属化合物であればおよそ０．５〜１モル）を使用して得ることができる。使用するアミノ酸のモル比が多すぎると、アミノ酸金属塩の生成量が増えるわけではない上に、余剰のアミノ酸によるポリエステル樹脂の加水分解を招く虞があり、成形品の着色や物性低下を引き起こす可能性がある。
なお本発明においては、前記アミノ酸と前記金属化合物の仕込み量をモル当量比（＝金属化合物（ｂ）のモル当量：アミノ酸（ａ）のカルボキシル基のモル当量）で１００：０．０１乃至１００：９０にて使用すること、すなわち、金属化合物をアミノ酸のカルボキシル基のモル当量よりも過剰となるモル量にて使用することが好ましい。特に好ましくは、アミノ酸（ａ）の仕込み量の上限として、モル当量比で、前記金属化合物（ｂ）：アミノ酸（ａ）＝１００：８０であり、より好ましくは（ｂ）：（ａ）＝１００：７０である。また、アミノ酸（ａ）の仕込み量の下限としてより好ましくは、モル当量比で、前記金属化合物（ｂ）：アミノ酸（ａ）＝１００：０．１であり、特に好ましくは（ｂ）：（ａ）＝１００：１であり、最も好ましくは（ｂ）：（ａ）＝１００：２である。
【００２２】
上記混合反応の実際の手順としては、例えば原料となるアミノ酸と金属化合物を前出の溶媒に添加し、撹拌する。具体的には、例えば原料となる上記金属化合物を含むスラリーに前記アミノ酸の溶液を添加する方法、上記金属化合物に前記アミノ酸の溶液を添加する方法、上記金属化合物及び前記アミノ酸の混合物に溶媒を添加する方法、などによって行われる。ここでスラリー又はアミノ酸の溶液に使用する溶媒、及び添加する溶媒としては前出の溶媒が挙げられる。また、金属化合物として酸性を呈する塩化物、硫酸塩、硝酸塩等を使用する場合には、塩基性化合物を添加して系の液性を中性乃至アルカリ性とすることが好ましい。
【００２３】
また、反応装置としては、撹拌翼を装備した反応槽の他、ホモミキサー、ヘンシェルミキサー、レーディゲミキサーなどの各種混合機、ボールミル、ビーズミル、アルティマイザーなどの各種粉砕機等、反応系を十分に流動させられる装置であれば特に限定されず使用することができる。中でも粉体の混合能力に優れ、かつ混合、加熱等が同時又は順次に行える混合機、例えばヘンシェルミキサーやレーディゲミキサー等を使用した場合、反応に使用する媒体量を大幅に削減することが可能となり、容積効率の向上が図れるだけでなく、反応及び後述の乾燥を同一装置で行え、工業的に有利となる。
なお、金属化合物を過剰に使用してアミノ酸金属塩を製造する場合、生成したアミノ酸金属塩が、余剰となった原料の金属化合物に均一に分散した粉末（後述参照）を得るためには、前記スラリー、前記金属化合物又は前記混合物を撹拌翼などで撹拌しながら、前記溶液又は前記溶媒を滴下又は一括で添加するのが好ましい。
【００２４】
上記混合反応の反応温度は、使用するアミノ酸と金属化合物によるが、通常０℃から使用媒体の沸点までの範囲から適宜選択される。反応温度の下限としてより好ましくは４０℃又は５０℃であり、反応温度の上限温度としてより好ましくは８０℃又は７０℃である。また反応時間は、使用原料、使用媒体、反応温度によるが、通常０．５〜２４時間である。
上記反応終了後、媒体を濾過若しくは留去により除去し、乾燥する。ここで、金属化合物を過剰に使用してアミノ酸金属塩を製造した場合、アミノ酸金属塩及びこれらの周囲に集合する余剰金属塩、余剰金属酸化物又は余剰金属水酸化物を含む謂わば“複合体”の形態にて生成物を得ることができる。なおここで前記“複合体”は、原料となる金属化合物の粒子群の中にアミノ酸金属塩の粒子が分散した形状、すなわちアミノ酸金属塩が分散した金属塩、金属酸化物又は金属水酸化物の結晶性粉末の形状を有し得、また、金属化合物粒子の表面の全部又は一部にアミノ酸金属塩が付着した複合物も含まれ得る。
このときの乾燥温度としては、媒体の種類によって適宜選択でき、また、減圧条件を適用してもよい。
媒体として水を用いた場合、乾燥温度は常圧では１００乃至５００℃であることが好ましく、より好ましくは１００乃至２００℃である。
【００２５】
本発明に用いるアミノ酸金属塩の平均粒子径は、５０μｍ以下であることが好ましい。さらに好ましくは１０μｍ以下である。ここで平均粒子径（μｍ）は、Ｍｉｅ理論に基づくレーザー回折・散乱法により測定して得られる５０％体積径（メジアン径）である。平均粒子径は小さいほど、結晶化速度は速くなる傾向があり好ましい。
なお、上述の一般的な方法で得られたアミノ酸金属塩、並びに金属化合物を過剰に使用して得られたアミノ酸金属塩は、その粒径を微細化するために、必要に応じて、ホモミキサー、ヘンシェルミキサー、レーディゲミキサー等の剪断力を有する混合機や、ボールミル、ピンディスクミル、パルベライザー、イノマイザー、カウンタージェットミル等の粉砕機でさらに微粉末にすることができる。
【００２６】
＜結晶性樹脂＞
本発明における結晶性樹脂とは、いわゆる融点が観測される樹脂であり、例えば、ポリエチレン（ＰＥ）、ポリエチレンコポリマー、ポリプロピレン（ＰＰ）、ポリプロピレンコポリマー、ポリブチレン、超高分子量ポリエチレン（ＵＨＰＥ）、ポリ（４−メチル−１−ペンテン）、ポリテトラフルオロエチレン（ＰＴＦＥ）などのポリオレフィン樹脂；ポリ乳酸、３−ヒドロキシ酪酸と３−ヒドロキシヘキサン酸の共重合体（ＰＨＢＨ：ポリ（３−ヒドロキシブチレート−ｃｏ−３−ヒドロキシヘキサノエート）、ポリエチレンテレフタレート（ＰＥＴ）、ポリブチレンテレフタレート（ＰＢＴ）などのポリエステル樹脂；ポリアミド樹脂（ＰＡ）；ポリアセタール樹脂（ＰＯＭ）；ポリフェニレンサルファイド樹脂（ＰＰＳ）；ポリエーテルエーテルケトン（ＰＥＥＫ）等が挙げられる。中でも、ポリオレフィン樹脂及びポリエステル樹脂が好ましく、より好ましくは、ポリプロピレン樹脂、ポリ乳酸樹脂が挙げられる。
【００２７】
上記ポリ乳酸樹脂には、乳酸のホモポリマー又はコポリマーを含む。ポリ乳酸樹脂がコポリマーの場合、コポリマーの配列様式はランダムコポリマー、交互コポリマー、ブロックコポリマー、グラフトコポリマーの何れであっても良い。また、乳酸のホモポリマー又はコポリマーを主体とした、他樹脂とのブレンドポリマーであっても良い。他樹脂とは、後述するポリ乳酸樹脂以外の生分解性樹脂、汎用の熱可塑性樹脂、汎用の熱可塑性エンジニアリングプラスチック等が挙げられる。
ポリ乳酸樹脂としては特に限定されるものではないが、例えばラクチドを開環重合させたものや、乳酸のＤ体、Ｌ体、ラセミ体等を直接重縮合させたものが挙げられる。ポリ乳酸樹脂の数平均分子量は、一般に１０，０００から５００，０００程度である。またポリ乳酸樹脂を熱、光、放射線等を利用して架橋剤で架橋させたものも使用できる。
【００２８】
上述のポリ乳酸樹脂以外の生分解性樹脂の例としては、ポリ−３−ヒドロキシ酪酸、３−ヒドロキシ酪酸と３−ヒドロキシヘキサン酸の共重合体（ＰＨＢＨ）などのポリヒドロキシアルカン酸類；ポリカプロラクトン；ポリブチレンサクシネート、ポリブチレンサクシネート／アジペート、ポリブチレンサクシネート／カーボネート、ポリエチレンサクシネート、ポリエチレンサクシネート／アジペートなどのグリコールエステル類；ポリビニルアルコール；ポリグリコール酸；変性でんぷん；酢酸セルロース；キチン、キトサン；リグニン等が挙げられる。
【００２９】
上述の汎用の熱可塑性樹脂の例としては、ポリエチレン（ＰＥ）、ポリエチレンコポリマー、ポリプロピレン（ＰＰ）、ポリプロピレンコポリマー、ポリブチレン（ＰＢ）、エチレン−酢酸ビニル共重合体（ＥＶＡ）、エチレン−アクリル酸エチル共重合体（ＥＥＡ）又はポリ（４−メチル−１−ペンテン）などのポリオレフィン系樹脂；ポリスチレン（ＰＳ）、高衝撃性ポリスチレン（ＨＩＰＳ）、アクリロニトリル−スチレン共重合体（ＡＳ）又はアクリロニトリル−ブタジエン−スチレン共重合体（ＡＢＳ）などのポリスチレン系樹脂；塩化ビニル樹脂；ポリウレタン樹脂；フェノール樹脂；エポキシ樹脂；アミノ樹脂；不飽和ポリエステル樹脂等が挙げられる。
【００３０】
上述の汎用のエンジニアリングプラスチックの例としては、ポリアミド樹脂、ポリカーボネート樹脂、ポリフェニレンエーテル樹脂、変性ポリフェニレンエーテル樹脂、ポリエチレンテレフタレート（ＰＥＴ）又はポリブチレンテレフタレート（ＰＢＴ）などのポリエステル樹脂、ポリアセタール樹脂、ポリスルホン樹脂、ポリフェニレンサルファイド樹脂、ポリイミド樹脂等が挙げられる。
【００３１】
＜結晶性樹脂組成物＞
本発明の結晶性樹脂組成物におけるアミノ酸金属塩（結晶核剤）の配合量は、結晶性樹脂１００質量部に対して、０．０１〜１０．０質量部であることが好ましい。なお、ここで用いるアミノ酸金属塩とは、従来のアミノ酸のカルボキシル基当量とほぼ当量モルの金属化合物を反応させて得られるアミノ酸金属塩と、本発明の製造方法である過剰量の金属塩化合物を用いて得られるアミノ酸金属塩（アミノ酸金属塩及び余剰金属塩、余剰金属酸化物又は余剰金属水酸化物を含むアミノ酸金属塩の複合体の形態にある）の双方の意味を含むものである。
より好ましくは０．０２〜５．０質量部、さらに好ましくは０．０３〜２．０質量部である。前記アミノ酸金属塩の配合量が０．０１質量部未満では結晶性樹脂の結晶化速度を十分に高めることが困難になる。また１０質量部を超えても結晶化速度の速い結晶性樹脂が得られるが、それ以上結晶化速度が速くなるわけではない。
【００３２】
本発明において、結晶性樹脂にアミノ酸金属塩を配合する方法は、特に制限されることなく公知の方法によって行うことができる。例えば結晶性樹脂と各成分をそれぞれ各種ミキサーで混合し、単軸あるいは二軸押出機等を用いて混練すればよい。混練は通常１５０〜２２０℃程度の温度で行われる。また、アミノ酸金属塩を高濃度で含有するマスターバッチを生成し、これを結晶性樹脂に添加する方法も可能である。また結晶性樹脂の重合段階で、アミノ酸金属塩を添加することもできる。
【００３３】
本発明の結晶性樹脂組成物は、結晶化の促進効果を更に高めるために、上述のアミノ酸金属塩に加えて公知の結晶核剤を併用して使用することができる。具体的には、例えば、タルク、窒化ホウ素などの無機粒子；エチレンビスステアリン酸アミド、エチレンビス（１２−ヒドロキシステアリン酸アミド）、トリメシン酸トリシクロヘキシルトリアミドなどのアミド類；ジベンジリデンソルビトールなどのソルビトール類；アルミニウムビス（２，２’−メチレンビス（４，６−ジ−ｔｅｒｔ−ブチルフェニル）ホスフェート）ヒドロキシドなどのリン酸エステル金属塩；水酸化アルミニウムなどの塩基性無機アルミニウム化合物；フェニルホスホン酸亜鉛、フェニルホスホン酸カルシウムなどのホスホン酸金属塩等が挙げられる。
【００３４】
本発明の結晶性樹脂組成物は、公知の無機充填剤を使用することができる。例えばガラス繊維、炭素繊維、タルク、マイカ、シリカ、カオリン、クレー、ウオラストナイト、ガラスビーズ、ガラスフレーク、チタン酸カリウム、炭酸カルシウム、硫酸マグネシウム、酸化チタン等が挙げられる。これらの無機充填剤の形状は、繊維状、粒状、板状、針状、球状、粉末の何れでもよい。これらの無機充填剤は、結晶性樹脂１００質量部に対して、３００質量部以内で使用できる。また有機充填材としてセルロース等公知の有機繊維を使用することが出来る。
【００３５】
また、本発明の結晶性樹脂組成物は、公知の難燃剤を使用することができる。例えば臭素系や塩素系などのハロゲン系難燃剤；三酸化アンチモン、五酸化アンチモンなどのアンチモン系難燃剤；水酸化アルミニウムや水酸化マグネシウム、シリコーン系化合物などの無機系難燃剤；赤リン、リン酸エステル類、ポリリン酸アンモニウム、フォスファゼンなどのリン系難燃剤；メラミン、メラム、メレム、メロン、メラミンシアヌレート、リン酸メラミン、ピロリン酸メラミン、ポリリン酸メラミン、ポリリン酸メラミン・メラム・メレム複塩、アルキルホスホン酸メラミン、フェニルホスホン酸メラミン、硫酸メラミン、メタンスルホン酸メラムなどのメラミン系難燃剤；ＰＴＦＥなどのフッ素樹脂等が挙げられる。これらの難燃剤は、結晶性樹脂１００質量部に対して、２００質量部以内で使用できる。
【００３６】
さらに、結晶性樹脂がポリ乳酸樹脂等の加水分解しやすい樹脂の場合には、公知の加水分解防止剤を用いることができる。加水分解防止剤としてはカルボジイミド化合物、イソシアネート化合物、オキサゾリン系化合物等が挙げられ、これらのうち一種類又は複数を用いることが出来る。加水分解防止剤の添加量としては、結晶性樹脂１００質量部に対して１０質量部以内で使用でき、好ましくは５質量部以内、更に好ましくは１質量部以内が好ましい。
【００３７】
また上記の成分以外に、熱安定剤、光安定剤、紫外線吸収剤、酸化防止剤、衝撃改良剤、帯電防止剤、顔料、着色剤、離型剤、滑剤、可塑剤、相溶化剤、発泡剤、香料、抗菌抗カビ剤、シラン系、チタン系、アルミニウム系などの各種カップリング剤、その他の各種充填剤、その他の結晶核剤等、一般的な合成樹脂の製造時に通常使用される各種添加剤と併用することができる。
【００３８】
本発明の結晶性樹脂組成物を成形する際は、一般の射出成形、ブロー成形、真空成形、圧縮成形等の成形を行うことができ、各種の成形品を容易に得ることができる。
【実施例】
【００３９】
以下、実施例を挙げて本発明をより具体的に記載するが、本発明は以下の記述によって限定されるものではない。
なお、実施例において、試料の調製及び物性の分析に用いた装置及び条件は、以下の通りである。
（１）溶融混練
装置：（株）東洋精機製作所製、ラボプラストミル  マイクロ  ＫＦ６Ｖ
（２）示差走査熱量測定（ＤＳＣ）
装置：パーキンエルマー社製、Ｄｉａｍｏｎｄ  ＤＳＣ【００４０】
また、略記号は以下の意味を表す。
Ｌ−Ｐｈｅ：Ｌ−フェニルアラニン［関東化学（株）製］
Ｌ−Ｔｒｐ：Ｌ−トリプトファン［関東化学（株）製］
Ｄ−Ｔｒｐ：Ｄ−トリプトファン［関東化学（株）製］
ＰＬＡ：ポリ乳酸樹脂［NatureWorks LLC製、Ｉｎｇｅｏ  ３００１Ｄ］
ＰＨＢＨ：ポリ（３−ヒドロキシブチレート−ｃｏ−３−ヒドロキシヘキサノエート）樹脂［（株）カネカ製］
ＰＰ：ポリプロピレン樹脂［日本ポリプロ（株）製、ノバテック（登録商標）ＰＰ  ＭＡ３］
ＥＢＳ：エチレンビス（１２−ヒドロキシステアリン酸アミド）［日本化成（株）製、スリパックス（登録商標）Ｈ］【００４１】
［合成例１］＜Ｌ−Ｐｈｅ−Ｚｎの調製＞
撹拌機を備えた１００ｍＬのガラス容器に、Ｌ−Ｐｈｅ  ８．２６ｇ（５０ｍｍｏｌ）及び水５０ｇを仕込み、撹拌した。この混合物へ、さらに酸化亜鉛［ハクスイテック（株）製、２種］２．０３ｇ（２５ｍｍｏｌ）を加え、６０℃で１時間反応させた。その後室温（およそ２５℃）まで冷却し、析出している固体を濾取した。得られた固体を水１００ｍＬに分散し濾取する洗浄工程を２回繰り返した。得られた湿品を１１０℃で６時間乾燥し、目的とするＬ−フェニルアラニン亜鉛（Ｌ−Ｐｈｅ−Ｚｎ）粉末６．８１ｇを得た。【００４２】
［合成例２］＜Ｌ−Ｔｒｐ−Ｚｎの調製＞
撹拌機を備えた１００ｍＬのガラス容器に、Ｌ−Ｔｒｐ  ２．０４ｇ（１０ｍｍｏｌ）及び水５０ｇを仕込み、撹拌した。この混合物へ、さらに酸化亜鉛［ハクスイテック（株）製、２種］０．４５ｇ（５．５ｍｍｏｌ）を加え、６０℃で３時間反応させた。その後室温（およそ２５℃）まで冷却し、析出している固体を濾取した。得られた固体を水１００ｍＬに分散し濾取する洗浄工程を２回繰り返した。得られた湿品を１１０℃で６時間乾燥し、目的とするＬ−トリプトファン亜鉛（Ｌ−Ｔｒｐ−Ｚｎ）粉末２．２３ｇを得た。【００４３】
［合成例３］＜Ｌ−Ｔｒｐ−Ｚｎの調製＞
撹拌機を備えた１００ｍＬのガラス容器に、Ｌ−Ｔｒｐ  ２．０４ｇ（１０ｍｍｏｌ）及び水５０ｇを仕込み、撹拌した。この混合物へ、さらに水酸化ナトリウム０．４０ｇ（１０ｍｍｏｌ）を加え均一な溶液とした。ここへ、塩化亜鉛［和光純薬工業（株）製］０．６８ｇ（５ｍｍｏｌ）を水１０ｇに溶解させた水溶液を加え、室温（およそ２５℃）で１時間反応させた。反応後、析出している固体を濾取し、得られた固体を水１００ｍＬに分散し濾取する洗浄工程を２回繰り返した。得られた湿品を１１０℃で６時間乾燥し、目的とするＬ−トリプトファン亜鉛（Ｌ−Ｔｒｐ−Ｚｎ）粉末１．８２ｇを得た。【００４４】
［合成例４］＜Ｄ−Ｔｒｐ−Ｚｎの調製＞
撹拌機を備えた１００ｍＬのガラス容器に、Ｄ−Ｔｒｐ  ２．０４ｇ（１０ｍｍｏｌ）及び水５０ｇを仕込み、撹拌した。この混合物へ、さらに酸化亜鉛［ハクスイテック（株）製、２種］０．４５ｇ（５．５ｍｍｏｌ）を加え、６０℃で３時間反応させた。その後室温（およそ２５℃）まで冷却し、析出している固体を濾取した。得られた固体を水１００ｍＬに分散し濾取する洗浄工程を２回繰り返した。得られた湿品を１１０℃で６時間乾燥し、目的とするＤ−トリプトファン亜鉛（Ｄ−Ｔｒｐ−Ｚｎ）粉末２．０１ｇを得た。【００４５】
［合成例５］＜Ｌ−Ｔｒｐ−Ｃｏの調製＞
撹拌機を備えた１００ｍＬのガラス容器に、Ｌ−Ｔｒｐ  ２．０４ｇ（１０ｍｍｏｌ）及び水５０ｇを仕込み、撹拌した。この混合物へ、さらに水酸化ナトリウム０．４０ｇ（１０ｍｍｏｌ）を加え均一な溶液とした。ここへ、塩化コバルト六水和物［和光純薬工業（株）製］１．２０ｇ（５ｍｍｏｌ）を水１０ｇに溶解させた水溶液を加え、室温（およそ２５℃）で１時間反応させた。反応後、析出している固体を濾取し、得られた固体を水１００ｍＬに分散し濾取する洗浄工程を２回繰り返した。得られた湿品を１１０℃で６時間乾燥し、目的とするＬ−トリプトファンコバルト（Ｌ−Ｔｒｐ−Ｃｏ）粉末１．５４ｇを得た。【００４６】
［合成例６］＜Ｌ−Ｔｒｐ−Ｃｕの調製＞
撹拌機を備えた１００ｍＬのガラス容器に、Ｌ−Ｔｒｐ  ２．０４ｇ（１０ｍｍｏｌ）及び水５０ｇを仕込み、撹拌した。この混合物へ、さらに水酸化ナトリウム０．４０ｇ（１０ｍｍｏｌ）を加え均一な溶液とした。ここへ、塩化銅［和光純薬工業（株）製］０．６７ｇ（５ｍｍｏｌ）を水１０ｇに溶解させた水溶液を加え、室温（およそ２５℃）で１時間反応させた。反応後、析出している固体を濾取し、得られた固体を水１００ｍＬに分散し濾取する洗浄工程を２回繰り返した。得られた湿品を１１０℃で６時間乾燥し、目的とするＬ−トリプトファン銅（Ｌ−Ｔｒｐ−Ｃｕ）粉末２．１５ｇを得た。【００４７】
［実施例１］
ＰＬＡ  １００質量部に対し、結晶核剤として合成例１で得られたＬ−Ｐｈｅ−Ｚｎ  １質量部を加え、１８５℃で５分間溶融混練した。得られたＰＬＡ樹脂組成物から約５ｍｇを切り出し、ＤＳＣを用いて結晶化挙動を評価した。評価は、サンプルをＤＳＣ装置内で２００℃の溶融状態から１０℃／分で冷却したときに観察される、結晶化による発熱ピークの温度（Ｔｃ）、及びピークの面積から得られる発熱量（ΔＨ）を用いて評価した。なお、Ｔｃ値が高いほど結晶化速度が速いことを示し、ΔＨ値は最終的な結晶化度の目安となる。結果を表１に示す。【００４８】
［実施例２］
実施例１において、結晶核剤として合成例３で得られたＬ−Ｔｒｐ−Ｚｎを使用した以外は実施例１と同様に操作し、評価した。結果を表１に合わせて示す。【００４９】
［実施例３］
実施例１において、結晶核剤として合成例４で得られたＤ−Ｔｒｐ−Ｚｎを使用した以外は実施例１と同様に操作し、評価した。結果を表１に合わせて示す。【００５０】
［実施例４］
実施例１において、結晶核剤として合成例５で得られたＬ−Ｔｒｐ−Ｃｏを使用した以外は実施例１と同様に操作し、評価した。結果を表１に合わせて示す。【００５１】
［実施例５］
実施例１において、結晶核剤として合成例６で得られたＬ−Ｔｒｐ−Ｃｕを使用した以外は実施例１と同様に操作し、評価した。結果を表１に合わせて示す。【００５２】
［実施例３０］
実施例１において、結晶核剤として、合成例２で得られたＬ−Ｔｒｐ−Ｚｎ  １質量部とＥＢＳ  ０．５質量部とを混合した粉末を用いた以外は実施例１と同様に操作し、評価した。結果を表１に併せて示す。【００５３】
［実施例３１］
実施例１において、結晶核剤として、合成例２で得られたＬ−Ｔｒｐ−Ｚｎ  ０．５質量部とＥＢＳ  ０．５質量部とを混合した粉末を用いた以外は実施例１と同様に操作し、評価した。結果を表１に併せて示す。【００５４】
［比較例１］
実施例１において、結晶核剤としてＬ−Ｔｒｐを使用した以外は実施例１と同様に操作し、評価した。結果を表１に合わせて示す。【００５５】
［比較例２］
実施例１において、結晶核剤を添加しないこと以外は実施例１と同様に操作し、評価した。結果を表１に合わせて示す。【００５６】
［比較例５］
実施例１において、結晶核剤として、ＥＢＳ  ０．５質量部を使用した以外は実施例１と同様に操作し、評価した。結果を表１に併せて示す。【００５７】
【表１】
0005846389.tif 000002
【００５８】
表１の結果より、結晶核剤としてアミノ酸金属塩を用いたもの（実施例１乃至５）は、アミノ酸を結晶核剤として加えたもの（比較例１）、結晶核剤を加えないもの（比較例２）及び公知の結晶核剤であるＥＢＳを加えたもの（比較例５）と比較して高いＴｃとΔＨを示し、結晶化促進効果を有することを示した。また、結晶核剤としてアミノ酸金属塩とＥＢＳを併用したもの（実施例３０及び３１）についても、高い結晶化促進効果を有することが確認された。【００５９】
［実施例６］＜Ｌ−Ｔｒｐ−Ｚｎ−Ｍ０．７の調製＞
撹拌機を備えた１００ｍＬのガラス容器に、Ｌ−Ｔｒｐ  １．４３ｇ（７ｍｍｏｌ）及び水５０ｇを仕込み、撹拌した。この混合物へ、さらに酸化亜鉛［ハクスイテック（株）製、２種］０．４１ｇ（５ｍｍｏｌ）を加え、６０℃で３時間反応させた。その後室温（およそ２５℃）まで冷却し、析出している固体を濾取した。得られた個体を水１００ｍＬに分散し濾取する洗浄工程を２回繰り返した。得られた湿品を１１０℃で６時間乾燥し、目的とする酸化亜鉛を含むＬ−トリプトファン亜鉛（Ｌ−Ｔｒｐ−Ｚｎ−Ｍ０．７）の粉末１．７０ｇを得た。【００６０】
［実施例７］＜Ｌ−Ｔｒｐ−Ｚｎ−Ｍ０．５の調製＞
実施例６において、Ｌ−Ｔｒｐの使用量を１．０２ｇ（５ｍｍｏｌ）とした以外は実施例６と同様に操作し、目的とする酸化亜鉛を含むＬ−トリプトファン亜鉛（Ｌ−Ｔｒｐ−Ｚｎ−Ｍ０．５）の粉末１．３１ｇを得た。【００６１】
［実施例８］＜Ｌ−Ｔｒｐ−Ｚｎ−Ｍ０．３の調製＞
実施例６において、Ｌ−Ｔｒｐの使用量を０．６１ｇ（３ｍｍｏｌ）とした以外は実施例６と同様に操作し、目的とする酸化亜鉛を含むＬ−トリプトファン亜鉛（Ｌ−Ｔｒｐ−Ｚｎ−Ｍ０．３）の粉末０．９４ｇを得た。【００６２】
［実施例９］＜Ｌ−Ｔｒｐ−Ｚｎ−Ｍ０．２の調製＞
実施例６において、Ｌ−Ｔｒｐの使用量を０．４１ｇ（２ｍｍｏｌ）とした以外は実施例６と同様に操作し、目的とする酸化亜鉛を含むＬ−トリプトファン亜鉛（Ｌ−Ｔｒｐ−Ｚｎ−Ｍ０．２）の粉末０．７４ｇを得た。【００６３】
［実施例１０］＜Ｌ−Ｔｒｐ−Ｚｎ−Ｍ０．１の調製＞
実施例６において、Ｌ−Ｔｒｐの使用量を０．２０ｇ（１ｍｍｏｌ）とした以外は実施例６と同様に操作し、目的とする酸化亜鉛を含むＬ−トリプトファン亜鉛（Ｌ−Ｔｒｐ−Ｚｎ−Ｍ０．１）の粉末０．５７ｇを得た。【００６４】
［実施例１１］＜Ｌ−Ｔｒｐ−Ｚｎ−Ｍ０．０７の調製＞
実施例６において、Ｌ−Ｔｒｐの使用量を０．１４ｇ（０．７ｍｍｏｌ）とした以外は実施例６と同様に操作し、目的とする酸化亜鉛を含むＬ−トリプトファン亜鉛（Ｌ−Ｔｒｐ−Ｚｎ−Ｍ０．０７）の粉末０．４７ｇを得た。【００６５】
［実施例１２］＜Ｌ−Ｔｒｐ−Ｚｎ−Ｍ０．０５の調製＞
実施例６において、Ｌ−Ｔｒｐの使用量を０．１０ｇ（０．５ｍｍｏｌ）とした以外は実施例６と同様に操作し、目的とする酸化亜鉛を含むＬ−トリプトファン亜鉛（Ｌ−Ｔｒｐ−Ｚｎ−Ｍ０．０５）の粉末０．４５ｇを得た。【００６６】
［実施例１３］＜Ｌ−Ｔｒｐ−Ｚｎ−Ｍ０．０３の調製＞
実施例６において、Ｌ−Ｔｒｐの使用量を０．０６ｇ（０．３ｍｍｏｌ）とした以外は実施例６と同様に操作し、目的とする酸化亜鉛を含むＬ−トリプトファン亜鉛（Ｌ−Ｔｒｐ−Ｚｎ−Ｍ０．０３）の粉末０．４３ｇを得た。【００６７】
［実施例１４］＜Ｌ−Ｔｒｐ−Ｚｎ−Ｍ０．０１の調製＞
実施例６において、Ｌ−Ｔｒｐの使用量を０．０２ｇ（０．１ｍｍｏｌ）とした以外は実施例６と同様に操作し、目的とする酸化亜鉛を含むＬ−トリプトファン亜鉛（Ｌ−Ｔｒｐ−Ｚｎ−Ｍ０．０１）の粉末０．３９ｇを得た。【００６８】
［実施例１５］
実施例１において、結晶核剤として実施例６で得られたＬ−Ｔｒｐ−Ｚｎ−Ｍ０．７を使用した以外は実施例１と同様に操作し、評価した。結果を表２に示す。【００６９】
［実施例１６］
実施例１において、結晶核剤として実施例７で得られたＬ−Ｔｒｐ−Ｚｎ−Ｍ０．５を使用した以外は実施例１と同様に操作し、評価した。結果を表２に併せて示す。【００７０】
［実施例１７］
実施例１において、結晶核剤として実施例８で得られたＬ−Ｔｒｐ−Ｚｎ−Ｍ０．３を使用した以外は実施例１と同様に操作し、評価した。結果を表２に併せて示す。【００７１】
［実施例１８］
実施例１において、結晶核剤として実施例９で得られたＬ−Ｔｒｐ−Ｚｎ−Ｍ０．２を使用した以外は実施例１と同様に操作し、評価した。結果を表２に併せて示す。【００７２】
［実施例１９］
実施例１において、結晶核剤として実施例１０で得られたＬ−Ｔｒｐ−Ｚｎ−Ｍ０．１を使用した以外は実施例１と同様に操作し、評価した。結果を表２に併せて示す。【００７３】
［実施例２０］
実施例１において、結晶核剤として実施例１１で得られたＬ−Ｔｒｐ−Ｚｎ−Ｍ０．０７を使用した以外は実施例１と同様に操作し、評価した。結果を表２に併せて示す。【００７４】
［実施例２１］
実施例１において、結晶核剤として実施例１２で得られたＬ−Ｔｒｐ−Ｚｎ−Ｍ０．０５を使用した以外は実施例１と同様に操作し、評価した。結果を表２に併せて示す。【００７５】
［実施例２２］
実施例１において、結晶核剤として実施例１３で得られたＬ−Ｔｒｐ−Ｚｎ−Ｍ０．０３を使用した以外は実施例１と同様に操作し、評価した。結果を表２に併せて示す。【００７６】
［実施例２３］
実施例１において、結晶核剤として実施例１４で得られたＬ−Ｔｒｐ−Ｚｎ−Ｍ０．０１を使用した以外は実施例１と同様に操作し、評価した。結果を表２に併せて示す。【００７７】
［実施例２４］
実施例１において、結晶核剤として、合成例２で得られたＬ−Ｔｒｐ−Ｚｎ  ０．９３質量部と酸化亜鉛［ハクスイテック（株）製、２種］０．０７質量部とを混合した粉末を用いた以外は実施例１と同様に操作し、評価した。結果を表２に併せて示す。【００７８】
［実施例２５］
実施例１において、結晶核剤として、合成例２で得られたＬ−Ｔｒｐ−Ｚｎ  ０．８５質量部と酸化亜鉛［ハクスイテック（株）製、２種］０．１５質量部とを混合した粉末を用いた以外は実施例１と同様に操作し、評価した。結果を表２に併せて示す。【００７９】
［実施例２６］
実施例１において、結晶核剤として、合成例２で得られたＬ−Ｔｒｐ−Ｚｎ  ０．７１質量部と酸化亜鉛［ハクスイテック（株）製、２種］０．２９質量部とを混合した粉末を用いた以外は実施例１と同様に操作し、評価した。結果を表２に併せて示す。【００８０】
［実施例２７］
実施例１において、結晶核剤として、合成例２で得られたＬ−Ｔｒｐ−Ｚｎ  ０．３９質量部と酸化亜鉛［ハクスイテック（株）製、２種］０．６１質量部とを混合した粉末を用いた以外は実施例１と同様に操作し、評価した。結果を表２に併せて示す。【００８１】
【表２】
0005846389.tif 000003
【００８２】
表２に示す通り、金属酸化物（酸化亜鉛）をアミノ酸（Ｌ−トリプトファン）のカルボキシル当量に比べて過剰量を用いて製造した実施例６乃至実施例１４で得られた酸化亜鉛を含むＬ−トリプトファン亜鉛を結晶核剤として用いたＰＬＡ樹脂組成物（実施例１５乃至実施例２３）においても、結晶核剤を加えないもの（比較例２）と比較して高いＴｃとΔＨを示し、結晶化促進効果を有することを示した。
特に、実施例１５乃至実施例１９においては、金属酸化物とアミノ酸を当量モルずつ用いて製造した合成例３のＬ−トリプトファン亜鉛を結晶核剤として用いた実施例２のＰＬＡ樹脂組成物に比べて、高いＴｃを示した。
また、金属酸化物とアミノ酸をほぼ当量モルずつ用いて製造した合成例２のＬ−トリプトファン亜鉛と、酸化亜鉛とを混合して添加した実施例２４乃至実施例２７のＰＬＡ樹脂組成物においても、結晶核剤を加えないもの（比較例２）と比較して高いＴｃとΔＨを示し、また、合成例３のＬ−トリプトファン亜鉛を結晶核剤として用いた実施例２のＰＬＡ樹脂組成物と同程度のＴｃを示すとする結果を得た。
なお、金属酸化物（酸化亜鉛）を過剰量用いて製造したＬ−トリプトファン亜鉛を用いた実施例１５乃至実施例１９と、Ｌ−トリプトファン亜鉛と酸化亜鉛を混合して用いた実施例２４乃至実施例２７を比較すると、前者のＬ−トリプトファン亜鉛（本発明の製造方法で得られたＬ−トリプトファン亜鉛を含む金属酸化物）がより高いＴｃ及びΔＨを示すとする結果が得られた。この結果の理由は定かではないが、その理由の一つとして、Ｌ−トリプトファン亜鉛と酸化亜鉛を混合した系（実施例２４乃至実施例２７）に比べて、本発明の製造方法によって得られるＬ−トリプトファン亜鉛（実施例１５乃至実施例１９）を用いた系においては、余剰に存在する酸化亜鉛中におけるＬ−トリプトファン亜鉛の分散性が優れたものとなり、結果として高いＴｃ及びΔＨにつながったものと考えられる。
以上、これら実施例に用いたアミノ酸亜鉛塩を含む酸化亜鉛は、結晶核剤として従来のアミノ酸とその当量の金属酸化物と反応させて得られた化合物と比べて優れた性能を持つとする結果が得られた。【００８３】
［実施例２８］
ＰＨＢＨ１００質量部に対し、結晶核剤として合成例２で得られたＬ−Ｔｒｐ−Ｚｎ  １質量部を加え、１４０℃で５分間溶融混練した。得られたＰＨＢＨ樹脂組成物から約５ｍｇを切り出し、ＤＳＣを用いて結晶化挙動を評価した。評価は、サンプルをＤＳＣ装置内で１５０℃の溶融状態から１０℃／分で冷却したときに観察される、結晶化による発熱ピークの温度（Ｔｃ）、及びピークの面積から得られる発熱量（ΔＨ）を用いて評価した。なお、Ｔｃ値が高いほど結晶化速度が速いことを示し、ΔＨ値は最終的な結晶化度の目安となる。結果を表３に示す。【００８４】
［比較例３］
実施例２８において、結晶核剤を添加しないこと以外は実施例２８と同様に操作し、評価した。結果を表３に併せて示す。【００８５】
【表３】
0005846389.tif 000004
【００８６】
表３の結果より、結晶性樹脂としてポリ乳酸樹脂に代えてポリ（３−ヒドロキシブチレート−ｃｏ−３−ヒドロキシヘキサノエート）樹脂を用いた場合においても、結晶核剤としてアミノ酸金属塩を用いたもの（実施例２８）は、結晶核剤を加えないもの（比較例３）と比較して高いＴｃとΔＨを示し、結晶化促進効果を有することを示した。【００８７】
［実施例２９］
ＰＰ１００質量部に対し、結晶核剤として合成例２で得られたＬ−Ｔｒｐ−Ｚｎ  １質量部を加え、１８５℃で５分間溶融混練した。得られたＰＰ樹脂組成物から約５ｍｇを切り出し、ＤＳＣを用いて結晶化挙動を評価した。評価は、サンプルをＤＳＣ装置内で２００℃の溶融状態から１０℃／分で冷却したときに観察される、結晶化による発熱ピークの温度（Ｔｃ）、及びピークの面積から得られる発熱量（ΔＨ）を用いて評価した。なお、Ｔｃ値が高いほど結晶化速度が速いことを示し、ΔＨ値は最終的な結晶化度の目安となる。結果を表４に示す。【００８８】
［比較例４］
実施例２９において、結晶核剤を添加しないこと以外は実施例２９と同様に操作し、評価した。結果を表４に併せて示す。【００８９】
【表４】
0005846389.tif 000005
【００９０】
表４の結果より、結晶性樹脂としてポリ乳酸樹脂に代えてポリプロピレン樹脂を用いた場合においても、結晶核剤としてアミノ酸金属塩を用いたもの（実施例２９）は、結晶核剤を加えないもの（比較例４）と比較して高いＴｃとΔＨを示し、結晶化促進効果を有することを示した。